СПОСОБ ПОЛУЧЕНИЯ АНТИМИКРОБНОГО СЕРЕБРОСОДЕРЖАЩЕГО ЦЕЛЛЮЛОЗНОГО МАТЕРИАЛА

-3
1. Способ получения антимикробного серебросодержащего целлюлозного материала, заключающийся в обработке целлюлозосодержащего материала предварительно полученной водной дисперсией частиц серебра с последующими обезвоживанием и высушиванием, отличающийся тем, что обработку материала пропиткой проводят в течение 10-60 минут, дисперсию получают путем введения в водный раствор нитрата серебра с концентрацией по серебру от 0,006 мас.% до 0,06 мас.% не более 0,1 мас.% водного раствора желатина, катионактивный полиэлектролит в концентрации от 1⋅10 мас.% до 1,5 мас.% и восстановителя с выдерживанием этой смеси при температуре от 25±5°С до 80±2°С.
2. Способ по п. 1, отличающийся тем, что в качестве восстановителя используют взятые по отдельности соединения, например тетрагидроборат натрия, щелочные растворы крахмала.
3. Способ по п. 1, отличающийся тем, что катионактивный полиэлектролит выбран из группы, включающей хлоргексидин, мирамистин, препарат на основе полигексаметилгуанидина гидрохлорида или четвертичных аммониевых соединений.
4. Способ по п. 1, отличающийся тем, что водная дисперсия частиц серебра может содержать пленкообразующее соединение, не снижающее агрегативную устойчивость частиц серебра, например ПВА, ПВС.
5. Способ по п. 1, отличающийся тем, что концентрация пленкообразующего соединения составляет 0,2-0,4 мас.%.
6. Способ по п. 1, отличающийся тем, что материал, обработанный в присутствии пленкообразующего вещества, после высушивания обрабатывают при 170-180°С в течение 2-4 мин.